ЗАЩИТНАЯ ЭТИКЕТКА, СНАБЖЕННАЯ СИСТЕМОЙ ПОДТВЕРЖДЕНИЯ АУТЕНТИЧНОСТИ И ОБНАРУЖЕНИЯ МАНИПУЛЯЦИЙ
SAFETY LABEL PROVIDED WITH SYSTEM OF AUTHENTICITY CONFIRMATION AND DETECTION OF MANIPULATIONS

Изобретение касается защитной этикетки или клейкой ленты, снабженной системой обнаружения манипуляций, у которой при отсоединении этикетки от защищаемого предмета или от защищаемой упаковки становится видимым скрытый оптический элемент.
Из документа DE 100 22 002 A1 известна защитная клейкая лента, служащая для подтверждения несанкционированного открытия упаковки. Многослойная клейкая лента включает в себя носитель на основе растянутой термопластичной пленки, верхняя сторона которого при необходимости покрыта разделительной лакировкой, а на нижнюю сторону которого нанесены следующие слои:
a) нанесенный не на всю поверхность слой праймера, при этом слой праймера очень хорошо скреплен с термопластичной пленкой,
b) нанесенный на всю поверхность на нанесенный слой праймера и свободную поверхность термопластичной пленки разделительный слой, при этом разделительный слой лучше скреплен со слоем праймера, чем с термопластичной пленкой, и
c) нанесенная на всю поверхность на разделительный слой адгезионная клейкая масса, которая лучше скреплена с разделительным слоем, чем разделительный слой с термопластичной пленкой.
При этом наносится слой праймера, а затем слой, который не обладает адгезией с пленочным носителем.
Недостатком этой конструкции является то, что снятая клейкая лента все еще является клейкой, так как после снятия на поверхности находится слой клея.
Из документа WO 01/93231 известна защитная этикетка, включающая в себя две микроструктуры, одна из которых представляет собой различимую даже в состоянии отсутствия манипуляции дифрактивную структуру, а другая является структурой, контролирующей разъединение. При попытке манипуляции по меньшей мере части отражающего слоя отсоединяются, благодаря чему становится видимой новая визуально различимая информация.
Задачей настоящего изобретения было предоставить защитный элемент, в частности защитную этикетку, которая позволяет обнаруживать манипуляции, при этом защитный признак может быть различим только при манипуляции, а в состоянии отсутствия манипуляции не может быть различим.
Кроме того, защитный элемент в состоянии после манипуляции должен иметь обе гладкие, не клейкие поверхности.
Поэтому предметом настоящего изобретения является защитный элемент, в частности защитная этикетка, отличающаяся тем, что она включает в себя следующие слои:
a) субстрат-носитель;
b) отражающий слой или слой с высоким показателем преломления;
c) частичный разделительный слой лака;
d) нанесенное на всю поверхность клеящееся покрытие.
Между слоями a) и b) при необходимости может быть расположен один или несколько других слоев, обладающих оптическими, оптически активными, дифрактивными, электрически проводящими и/или магнитными свойствами.
Между слоями c) и d) при необходимости может быть расположен слой адгезива.
В качестве субстратов-носителей возможны, например, пленочные носители, предпочтительно гибкие полимерные пленки, например, из PI, PP, MOPP, PE, PPS, PEEK, PEK, PEI, PSU, PAEK, LCP, PEN, PBT, PET, PA, PC, COC, POM, ABS, PVC, полимеров фтора, таких как тефлон и тому подобные. Пленочные носители имеют предпочтительно толщину, равную 5-700 мкм, предпочтительно 5-200 мкм, особо предпочтительно 5-100 мкм.
При необходимости субстрат-носитель может быть подвергнут предварительной химической обработке или на него может быть нанесено покрытие. Покрытие может представлять собой слой адгезива или разъединительный слой.
Кроме того, субстрат-носитель может быть снабжен слоем лака, который имеет дифрактивную структуру.
Под дифрактивной структурой здесь понимаются отклоняющие структуры, поверхностные рельефы, отклоняющие решетки, голограммы, кинеграммы и тому подобные.
Этот слой лака может представлять собой отверждаемый облучением слой лака или термопластичный слой лака.
Отверждаемый излучением лак может, например, представлять собой отверждаемую облучением лаковую систему на основе полиэстеровой, эпоксидной или полиуретановой системы, которая содержит два или больше различных, известных специалисту фотоинициаторов, которые при различных длинах волн могут инициировать отверждение лаковой системы в различной степени. Так, например, один фотоинициатор может активироваться при длине волны, равной от 200 до 400 нм, тогда другой фотоинициатор может активироваться при длине волны, равной от 370 до 600 нм. Между активационными длинами волн двух фотоинициаторов должна соблюдаться достаточная разница, чтобы происходило не слишком сильное возбуждение второго фотоинициатора, в то время как активируется первый фотоинициатор. Диапазон, в котором возбуждается второй фотоинициатор, должен лежать в диапазоне пропускаемых длин волн применяемого субстрата-носителя. Для основного отверждения (активации второго фотоинициатора) может также применяться электронное облучение.
В качестве отверждаемого облучением лака может также применяться разбавляемый водой лак. Предпочтительными являются лаковые системы на основе полиэстера.
Матрицирование поверхностной структуры, то есть дифрактивной, отклоняющей или рельефной структуры, происходит, например, при контролируемой температуре посредством матрицы или с применением формы для тиснения в отверждаемом облучением слое лака, который при активировании первого фотоинициатора был предварительно отвержден до точки желатинизации, и к моменту матрицирования находится в этой стадии.
Если применяется разбавляемый водой отверждаемый облучением лак, при необходимости возможна дополнительная предварительная сушка, например, с помощью инфракрасного облучателя.
Термопластичный лак, который затем стабилизируется, состоит из основы MMA или этилцеллюлозы или сополимера циклоолефина, при этом к исходному полимеру для получения требуемых термопластичных свойств или, соответственно, для получения последующей возможности стабилизации добавляются модификаторы.
В зависимости от исходного полимера в качестве модификаторов рассматриваются, например, добавки, служащие для получения желаемой температуры стекла, области, в которых лак находится в термопластичном состоянии, или модификаторы, служащие для достижения продолжительного отверждения лака.
Предпочтительно, эти компоненты растворяются в растворителе, например в водных растворителях, воде, спиртах, этилацетате, метилэтилкетоне и тому подобных, или их смесях.
К лаку на основе MMA, например, особенно предпочтительно добавляется нитроцеллюлоза для повышения температуры стекла.
К лаку на основе сополимеров циклоолефина, например, особенно предпочтительно добавляются полиэтиленовые воски.
К лаку на основе этилцеллюлозы для регулирования отверждаемости добавляются имеющиеся в продаже сшиватели.
Концентрация исходных полимеров в готовом лаке составляет, в зависимости от исходных полимеров, от желаемых свойств лака и от вида и концентрации модификаторов, 4-50%.
Структурирование может осуществляться посредством традиционного термического способа тиснения.
Толщина слоя нанесенного лака может варьироваться в зависимости от требования к конечному продукту и толщины субстрата и составляет в общем случае от 0,5 до 50 мкм, предпочтительно от 2 до 10 мкм, особо предпочтительно от 2 до 5 мкм.
Затем наносится отражающий слой или слой с высоким показателем преломления.
Этот слой может быть нанесен на всю поверхность или частично, но по меньшей мере частично перекрываясь с разделительным слоем лака.
В качестве отражающего слоя рассматриваются, например, слои из металла или сплава. В качестве металлического слоя пригодны слои из Al, Cu, Fe, Ag, Au, Cr, Ni, Zn и тому подобные. Пригодными сплавами являются, например, сплавы Cu-Al, сплавы Cu-Zn и тому подобные.
В качестве слоя с высоким показателем преломления рассматриваются, например, слои из соединений металлов.
2
2
3
В качестве соединений металлов пригодны, например, оксиды или сульфиды металлов, в частности TiO, оксиды Cr, ZnS, ITO, ATO, FTO, ZnO, AlO или оксиды кремния.
Толщина слоя составляет предпочтительно 10-100 нм, особенно предпочтительно 20-50 мм.
Затем наносится частичный слой разделительного лака. Этот разделительный слой лака может представлять собой при необходимости окрашенный или пигментированный разделительный слой лака.
Разделительный слой лака может обладать светоизлучающими, в частности флуоресцентными или светоизлучающими свойствами, электрически проводящими свойствами и/или магнитными свойствами.
Предпочтительно, разделительный слой лака получен на основе водных связующих веществ или связующих веществ, содержащих растворители.
Предпочтительно, разделительный слой лака нанесен в виде знаков, символов, букв, последовательностей букв, логотипов, линий, гильошей и тому подобного.
Затем на этот разделительный слой лака наносится на всю поверхность слой адгезива.
В качестве слоев адгезива рассматриваются известные составы на основе полиуретана, поливинилхлорида или акрилатов и их сополимеров.
На этот слой адгезива наносится клеящееся покрытие, например клеящееся покрытие для холодной или горячей сварки или самоклеящееся покрытие. С помощью этого клеящегося покрытия этикетка фиксируется на защищаемом предмете.
Это клеящееся покрытие или, соответственно, слой адгезива в тех местах, в которых отсутствует разделительный слой лака, попадает на металлический слой или, соответственно, слой с высоким показателем преломления. Благодаря этому адгезия с субстратом-носителем или, соответственно, нанесенными на него слоями нарушается.
Когда этикетка, снабженная клеящимся покрытием, наносится на защищаемый предмет, частичный разделительный слой лака не различим сквозь находящийся над разделительным слоем лака металлический слой или, соответственно, слой с высоким показателем преломления.
При отсоединении этикетки сквозь клеящееся покрытие или, соответственно, адгезив слой металлизации отделяется от субстрата-носителя в тех областях, в которых отсутствует разделительный слой лака. В тех областях, в которых имеется разделительный слой лака, слой металлизации не отделяется от субстрата-носителя, а только разделительный слой лака, т.е. конструкция расщепляется между слоями b) и c).
Благодаря этому становится различима информация, напечатанная в виде разделительного слоя лака.
Кроме того, поверхность как снятой, так и остающейся на защищаемом предмете части этикетки является сухой и не клейкой.
Предлагаемый изобретением защитный элемент может применяться в качестве защитного элемента на упаковочных материалах или будучи выполненным в виде этикетки любой формы (многоугольной, круглой, овальной), или в виде клейкой ленты, предназначенной для защиты предметов или упаковок.